(57)【要約】【課題】  本発明は、コンクリートブロックなどの充填材を充填する土木用の石袋に充填物を充填後の石袋の形態を安定させ、十分に積み重ねた高さが出る石袋を提供することを目的とする。【解決手段】    本発明に係る石袋は、内部に充填材を充填するラッセル網からなる石袋であって、前記ラッセル網地２が亀甲目であり、亀甲目の交錯部（ａ）と脚部（ｂ）との長さの比率（ａ／ｂ）が０．５から１．５であり、前記ラッセル網地を構成する網糸は、引掛け強度が９ＣＮ／ｄｔ以上で、引掛け伸度が１３％以下とする。【選択図】          図１
2005350929.tif 000002
【特許請求の範囲】
【請求項１】
内部に充填材を充填するラッセル網からなる石袋であって、
前記ラッセル網地が亀甲目であり、亀甲目の交錯部（ａ）と脚部（ｂ）との長さの比率（ａ／ｂ）が０．５から１．５であり、前記ラッセル網地を構成する網糸は、引掛け強度が９ＣＮ／ｄｔ以上で、引掛け伸度が１３％以下であることを特徴とする形態保持性のよい石袋。
【請求項２】
請求項１記載の石袋であって、亀甲目の交差部が石袋として使用する時、垂直方向となるように配置したことを特徴とする形態保持性のよい石袋。
【発明の詳細な説明】
【技術分野】
【０００１】
本発明は、袋内部に割栗石やコンクリートブロックなどの充填材を充填する土木用の石袋に関するものである。さらにくわしくは、河川あるいは海岸の護岸、暗渠、斜面の被覆などに用いられる。
【背景技術】
【０００２】
従来、ラッセル網を使用した袋体が種々提案されている。
このようなラッセル網を使用した袋体は、例えば水中構造物の洗掘防止材として用いられるものである。（例えば、特許文献１参照）。
また、石袋の底部には多大な荷重が加わりやすいため、破損し易い。このような問題に対して、石袋の底部において、幾重にもロープを通して巾着状に絞り補強すると同時に、同心円上に補強ロープを取り付ける技術が開発されている（例えば、特許文献２参照）。
【０００３】
【特許文献１】実公平５−４０１０３号公報
【特許文献２】特開平１０−１１４９２６号公報
【発明の開示】
【発明が解決しようとする課題】
【０００４】
しかしながら、上記特許文献１に記載の発明を始めとして、従来のラッセル網の石袋では、袋内部の割栗石やコンクリートブロックなどの充填物は、その重量が大きいため石袋の側面網目が潰れ、石袋自体が扁平な形態となる。このため、積み重ねた時の高さが出ないという問題があった。
また、上記特許文献２に記載の技術によれば、たしかに充填物を充填した底部の一部は補強され、同心円状のロープ部分は形態を保持しているが、網地部分はロープ部分より外へはみ出した形状となり、また形状が不安定で積み重ねた時の安定性にかけるという問題があった。
本発明は、かかる従来の問題点に鑑み提案されたもので、充填物を充填後の石袋の形態を安定させ、十分に積み重ねた高さが出る石袋を提供することを目的とする。
【課題を解決するための手段】
【０００５】
本発明に係る石袋は、上述した目的を達成するため、以下の特徴点を備えている。
内部に充填材を充填するラッセル網からなる石袋であって、前記ラッセル網地が亀甲目であり、亀甲目の交錯部（ａ）と脚部（ｂ）との長さの比率（ａ／ｂ）が０．５から１．５であり、前記ラッセル網地を構成する網糸は、引掛け強度が９ＣＮ／ｄｔ以上で、引掛け伸度が１３％以下である。また、亀甲目の交差部が垂直方向となるように配置することが好ましい。
【０００６】
即ち、本発明に係る石袋は、ラッセル網地が亀甲目であり、亀甲目の交錯部（ａ）と脚部（ｂ）との長さの比率（ａ／ｂ）が０．５から１．５であり、網地の拘束性が高くなる。  即ち、交差部の長さ強さが、脚部に比し強い為、石袋を使用した時、まず脚部の引っ張られ、亀甲目の網目が長方形の形で安定した状態を得ることが出来、石袋の形態保持性がよくなる。
また、網糸は、引掛け強度が９ＣＮ／ｄｔ以上で引掛け伸度が１３％以下とすることで、目的の網地強度を得ることが出来、また、編網性が良く、網地の品位を維持することが出来、しかも網地が重くなることがない。
【０００７】
亀甲目の交差部が垂直方向となるように配置することにより、水平方向に広がろうとする石袋の充填物をラッセル網地の形状を維持することが可能で、充填材を充填した時、石袋が充填材の重量により、扁平となる量を少なくすることが出来る。
【発明の効果】
【０００８】
本発明に係る石袋は、ラッセル網の網目を亀甲目にすることにより、網地の拘束性が良くなり、土木用の石袋として十分な施工性が向上される。
即ち、充填材が充填された石袋の吊り上げ作業、および吊り下ろし作業時において、石の形状、大きさに関係なく形態が安定しており、余分な石袋を使用することなく、設計通りの施工が可能となる。
そのため石袋を積み重ねて行われる施工において、積み重ねの十分な高さが得られる。このような構成からなる石袋では、施工時の充填材が石袋内での移動が少ない為、充填後の石袋の破網が少なく、形態保持性がよく、土木用の石袋として施工性が良い物となる。
また、形態保持用のロープ等を使用する必要がないため、施工時の作業性を向上させることが可能となる。
【発明を実施するための最良の形態】
【０００９】
以下、図面を参照して、本発明に係る石袋の実施形態について説明する。
図１は本発明の実施形態に係る石袋で使用するラッセル網地を示す図で、（ａ）は充填材を入れる前の模式図、（ｂ）は充填材を入れた状態を示す模式図、図２は図１に示すラッセル網地を折りたたんで袋状となした状態の模式図、図３は石袋中に充填材を充填して上部開口部閉じ吊り下げた状態を示す説明図、図４は石袋中に充填材を充填して地上に置いた状態を示す説明図である。
【００１０】
＜ラッセル網地＞
本発明の実施形態に係る石袋１で使用するラッセル網地２は、図１に示すように、網地の交錯部を大きくし、具体的には、交錯部（ａ）と脚部（ｂ）の比率を０．５から１．５とする。このことによって、石袋１に充填材３を充填しても、網地の形態保持性が良くまた、充填材３の大きさが変化しても、充填後の石袋１の形態変化が少ない。
即ち図１（ａ）に示す如く、交錯部（ａ）と脚部（ｂ）の比率が１：１とした例では、充填材を挿入した場合、水平方向に網地に応力が働き、図１（ｂ）に示すような形状となる。
このとき、横幅の大きさがαからβの巾が１５％程度広がる程度で、石袋の形態保持性が極めて良好である。
【００１１】
ここで網地２の交錯部（ａ）と脚部（ｂ）の比率を０．５〜１．５としたのは、比率が０．５以下では、網地２の形態がダイヤ目に近くなり、脚部（ｂ）が水平となる方向の応力を吸収することが出来ないため、石袋１に充填材３を充填した場合、網地２の形態は大きく変形し易く、また、充填材３の大きさによっても、石袋１の形態が大きく変化するからである。
【００１２】
また、１．５以上では、網地２の拘束性は向上するが、編網効率が低下し、網地２の目開き性が悪くなり、目標の網目の大きさを得るためには、網目寸法を大きく編網する必要がある。そのため、網糸を多く必要とし網地重量が増加することとなる。
なお、ラッセル網地の網糸は、例えばポリエステル繊維、ナイロン繊維、ポリエチレン繊維、ポリプロピレン繊維等を使用することが出来る。網糸は、耐候性や美観の点から原着化された網糸が好ましく、さらに、環境保護の点からリサイクル糸（エコ糸）を使用することが好ましい。
【００１３】
次に、本発明のラッセル網地に用いる網糸の物性について述べる。
網糸は、引掛け強度が９ＣＮ／ｄｔ以上であり、網地２の網糸は、引掛け伸度が１３％以下が好ましい。ラッセル網地は鎖状に連なって網地をなしており、原糸特性は引掛け強度、伸度が網地特性を設計する上で重要である。
すなわち、網糸の強度が９ＣＮ／ｄｔ以下では目的の網地強度を得るには、網糸の繊度を必要以上に太くする必要があり、編網性が悪くなり、網地の品位が低下し、しかも網地が重くなる。
【００１４】
また、網糸の引掛け伸度が１３％以上となると、網地２の交錯部の比率（ａ／ｂ）を０．５〜１．５としても網糸自身の伸度が大きくなる。このため、網糸が伸び、編み目形状が悪くなり、石袋１の形態保持性が悪くなる。
【００１５】
上述の網糸の物性で、交錯部（ａ）と脚部（ｂ）の比率を０．５〜１．５の範囲で編網したラッセル網地を袋状に形成する。そして、図２に示す如く石袋１を形成し、目標重量の充填材を充填し石袋として使用する。
なお、図中４は吊下用ロープであり、石袋の上部の閉鎖用であり、かつ、石袋を吊り下げる際にも使用する。
【実施例】
【００１６】
次に、具体的な実施例に基づいて、本発明に係る石袋を説明する。
なお、実施例における評価は、下記により実施した。
（１） 網糸の引掛け強度、引掛け伸度
ＪＩＳ  Ｌ１０１３により測定した。
（２） 石袋の形態保持
充填材３としてコンクリート塊を石袋１に投入し上部を閉じ吊下用ロープ４をクレーン車で石袋１の底からの高さが５ｍまでで吊り上げ、その高さから一旦地上に下ろし、また吊り上げ、吊り下ろしと３回繰り返した後、地上に石袋１を置いた。この状態で石袋の状態の巾、高さを図４に示す如く測定し形態保持性とした。
【００１７】
＜実施例＞
原着化されたポリエステルで、引掛け強度が９ＣＮ／ｄｔで引掛け伸度が１３％、２８０Ｔ換算で５６本の網糸を使用して編網した。交錯部の交錯を５とし２５ｍｍ目合で図１のように編網した。編網した網地を２重に重ね、図２のように石袋を成形し、石袋上部に吊り上げ用ロープを配した。吊り上げ用ロープにはポリエステル繊維で構成された９ｍｍφのものを使用した。また、石袋の内部には、人頭大のコンクリートブロックを２ｔ充填した。
【００１８】
＜比較例１＞
原着化された再生ポリエステルで、引掛け強度が９ＣＮ／ｄｔで引掛け伸度が１３％、２８０Ｔ換算で５６本の網糸を使用してラッセル網地を編網した。交錯部の交錯を２とした以外は実施例１と同様に成形し石袋とした。
【００１９】
＜比較例２＞
原着化された再生ポリエステルで、引掛け強度が９ＣＮ／ｄｔで引掛け伸度が１４％、２８０Ｔ換算で５６本の網糸を使用してラッセル網地を編網した以外は実施例１と同様に成形し石袋とした。
【００２０】
＜比較例３＞
原着化された再生ポリエステルで、引掛け強度が９ＣＮ／ｄｔで引掛け伸度が１３％、２８０Ｔ換算で５６本の網糸を使用してラッセル網地を編網した。交錯部の交錯を７とした以外は実施例１と同様に成形し石袋とした。
【００２１】
＜比較例４＞
原着化された再生ポリエステルで、引掛け強度が８ＣＮ／ｄｔで引掛け伸度が１３％、２８０Ｔ換算で６０本の網糸を使用してラッセル網地を編網した。交錯部の交錯を７とした以外は実施例１と同様に成形し石袋とした。
【００２２】
＜比較結果＞
実施例と比較例１および比較例２に関し、原糸引張強度、引張伸度および形態保持性、編網性を比較した。結果を下記表に示す。
【００２３】
【表１】
2005350929.tif 000003
【００２４】
表1に示すように、実施例では、充填物を充填した後の形態保持性すなわち、巾が広がりにくく、高さが高くなっている。これに対して、比較例１、比較例２では形態保持性が悪く、扁平に広がった状態となった。実施例３では形態保持性は満足するが、網地の編網効率が悪く、重い石袋となった。また、実施例４では形態保持性は良好であるが、網糸が太くなり重量がおおきくなった。
このように、実施例に係る石袋は、吊り上げ、吊り下げを繰り返しても、形態保持性が良く、設計通りの施工が可能となる。従って、従来の石袋のように、形態保持性を上げるためにロープ等を使用する必要がなく、簡便でしかもコストのかからない実用に即した石袋とすることができる。
【図面の簡単な説明】
【００２５】
【図１】本発明の実施形態に係る石袋で使用するラッセル網地を示す模式図。
【図２】図１に示すラッセル網地を折りたたんで袋状となした状態の模式図。
【図３】石袋に充填材を充填して上部開口部を閉じた状態を示す説明図。
【図４】石袋の形態保持性を測定する際の説明模式図。
【符号の説明】
【００２６】
１  石袋
２  網地
３  充填材
４  吊上用ロープ
ａ  交錯部
ｂ  脚部
【図１】
2005350929.tif 000004
【図２】
2005350929.tif 000005
【図３】
2005350929.tif 000006
【図４】
2005350929.tif 000007